(57)【要約】【課題】円筒度が優れたセラミックハニカム構造体を製造することが可能なセラミックハニカム構造体の製造方法を提供する。【解決手段】セラミックハニカム乾燥体５０の一方の端面６１側の端部、一方の端面６１から他方の端面６２に向かう方向の中央部、及び他方の端面６２側の端部において、それぞれ複数の箇所にて、セラミックハニカム乾燥体５０の外壁表面の外周形状Ａ１〜Ａ４，Ｂ１〜Ｂ４，Ｃ１〜Ｃ４を測定し、一方の端面６１側の端部、中央部、及び他方の端面６２側の端部において測定された外周形状の３つの外周形状が一組となるように、外周形状Ａ１〜Ａ４，Ｂ１〜Ｂ４，Ｃ１〜Ｃ４を組分けし、それぞれの組ごとにセラミックハニカム乾燥体５０の円筒度を算出し、円筒度が最も小さくなる組の一方の端面６１側の端部及び他方の端面６２側の端部の外周形状の測定箇所を、セラミックハニカム乾燥体５０の仕上げ加工位置とする。【選択図】図３Ｅ
2014083799.tif 000002
【特許請求の範囲】
【請求項１】
一方の端面及び他方の端面を有する円筒状のセラミックハニカム乾燥体の前記一方の端面及び前記他方の端面を仕上げ加工して、仕上げセラミックハニカム乾燥体を得る仕上げ工程と、
前記仕上げセラミックハニカム乾燥体を焼成して、セラミックハニカム構造体を得る焼成工程と、を備え、
前記仕上げ工程における前記セラミックハニカム乾燥体の前記一方の端面及び前記他方の端面の仕上げ加工位置を、下記（Ａ）第一外周形状測定工程、（Ｂ）第二外周形状測定工程、（Ｃ）第三外周形状測定工程、及び（Ｄ）最小円筒度算出工程によって決定するセラミックハニカム構造体の製造方法。
（Ａ）第一外周形状測定：前記セラミックハニカム乾燥体の前記一方の端面側の端部において、前記一方の端面から前記他方の端面に向かう方向に離間した複数の箇所にて、前記セラミックハニカム乾燥体の外壁表面の外周形状を測定する。
（Ｂ）第二外周形状測定：前記セラミックハニカム乾燥体の前記一方の端面から前記他方の端面に向かう方向の中央部において、前記一方の端面から前記他方の端面に向かう方向に前記（Ａ）第一外周形状測定の各測定箇所からそれぞれ一定の距離離間した複数の箇所にて、前記セラミックハニカム乾燥体の外壁表面の外周形状を測定する。
（Ｃ）第三外周形状測定：前記セラミックハニカム乾燥体の前記他方の端面側の端部において前記（Ａ）第一外周形状測定の各測定箇所から前記セラミックハニカム乾燥体の仕上げ寸法に相当する距離離間した複数の箇所にて前記セラミックハニカム乾燥体の外壁表面の外周形状を測定する。
（Ｄ）円筒度算出工程：前記（Ａ）第一外周形状測定において測定された外周形状のうちの一の外周形状、前記（Ｂ）第二外周形状測定において前記一の外周形状の測定箇所から前記一定の距離離間した測定箇所において測定された外周形状、及び前記（Ｃ）第三外周形状測定において前記一の外周形状の測定箇所から前記セラミックハニカム乾燥体の仕上げ寸法に相当する距離離間した測定箇所において測定された外周形状の３つの外周形状が一組となるように、測定された前記外周形状を組分けし、前記組分けした各組の前記外周形状から、それぞれの組ごとに前記セラミックハニカム乾燥体の円筒度を算出し、算出したそれぞれの前記円筒度から、前記円筒度が最も小さくなる前記外周形状の組を求め、前記円筒度が最も小さくなる組の前記（Ａ）第一外周形状測定の測定箇所及び前記（Ｃ）第三外周形状測定の測定箇所を、前記仕上げ加工位置とする。
【請求項２】
前記（Ａ）第一外周形状測定工程、（Ｂ）第二外周形状測定工程、（Ｃ）第三外周形状測定工程において、前記セラミックハニカム乾燥体を、前記一方の端面が底面となるように測定台に載置して前記外周形状を測定する請求項１に記載のセラミックハニカム構造体の製造方法。
【請求項３】
前記セラミックハニカム乾燥体と前記測定台との間の少なくとも３箇所に、スペーサーを配置する請求項２に記載のセラミックハニカム構造体の製造方法。
【請求項４】
前記セラミックハニカム乾燥体を前記測定台に載置した際の、水平面に対する前記セラミックハニカム乾燥体の底面の傾きの高低差が４ｍｍ以下である請求項２又は３に記載のセラミックハニカム構造体の製造方法。
【請求項５】
前記外周形状を、反射式の非接触レーザー変位計によって測定する請求項１〜４のいずれかに記載のセラミックハニカム構造体の製造方法。
【請求項６】
前記外周形状を測定する際の前記セラミックハニカム乾燥体の温度が、２０〜１５０℃である請求項１〜５のいずれかに記載のセラミックハニカム構造体の製造方法。
【請求項７】
前記セラミックハニカム乾燥体が、外周に凹凸を有する請求項１〜６のいずれかに記載のセラミックハニカム構造体の製造方法。
【請求項８】
前記セラミックハニカム乾燥体の外径寸法が、１００ｍｍ以上である請求項１〜７のいずれかに記載のセラミックハニカム構造体の製造方法。
【請求項９】
前記セラミックハニカム乾燥体が、焼成してコージェライトとなる成形原料からなる請求項１〜８のいずれかに記載のセラミックハニカム構造体の製造方法。
【請求項１０】
前記仕上げセラミックハニカム乾燥体又は前記セラミックハニカム構造体のセルの端部に封止材料を充填する目封止部作製工程を更に備えた請求項１〜９のいずれかに記載のセラミックハニカム構造体の製造方法。
【発明の詳細な説明】
【技術分野】
【０００１】
本発明は、セラミックハニカム構造体の製造方法に関する。更に詳しくは、生産性に優れ、且つ、セラミックハニカム構造体の外径寸法の大小に関わらず、円筒度が優れたセラミックハニカム構造体を製造することが可能なセラミックハニカム構造体の製造方法に関する。
【背景技術】
【０００２】
化学、電力、鉄鋼等の様々な分野において、環境対策や特定物資の回収等のために使用される触媒装置用の担体として、セラミック製のハニカム構造体（セラミックハニカム構造体）が採用されている。また、セラミック製のハニカム構造体は、排ガス浄化用のフィルタとしても用いられている。このようなセラミック製のハニカム構造体は、耐熱性、耐食性に優れたものであり、上述したような種々の用途に採用されている。ハニカム構造体は、流体の流路となる一方の端面から他方の端面まで延びる複数のセルを区画形成する隔壁を有する構造体である。
【０００３】
従来、外径寸法が１５０ｍｍ未満のハニカム構造体は、以下の方法によって製造されている。まず、成形原料を含む坏土をハニカム状に成形して、ハニカム成形体を得る。ハニカム成形体は、一方の端面から他方の端面まで延びる複数のセルが隔壁によって区画形成された円筒状のものである。このハニカム成形体を、上記セルの延びる方向の長さが、仕上げ寸法の長さよりも長くなるように切断し、更に、ハニカム成形体を乾燥して、ハニカム乾燥体を得る。次に、ハニカム乾燥体のセルの延びる方向の長さを、仕上げ寸法となるように仕上げ加工して仕上げハニカム乾燥体を得る。次に、仕上げハニカム乾燥体を焼成して、ハニカム構造体を得る。また、このような方法よって製造されたハニカム構造体については、その外径寸法が、基準となる外径寸法公差を満たしているか否かの検査が行われ、検査に合格したものが製品として出荷される。
【０００４】
一方、外径寸法が１５０ｍｍ以上のハニカム構造体を製造する際には、外壁を別途作製する工程が追加されることがある。外壁を別途作製する工程としては、例えば、仕上げハニカム乾燥体を焼成した後、得られた焼成体の外周を研削加工し、研削加工した外周部分に、外周コートを行って外壁を別途作製する工程を挙げることができる。外径寸法が１５０ｍｍ以上となるようなハニカム構造体を、「大型のハニカム構造体」ということがある。
【０００５】
先に挙げられた、ハニカム成形体を乾燥し、仕上げ加工し、焼成することによってハニカム構造体を製造する製造方法を、以下、「一体成形による製造方法」ということがある。また、外壁を別途作製する工程が追加された製造方法を、以下、「外周コートによる製造方法」ということがある。また、ハニカム構造体の端面を仕上げ加工する方法として、ハニカム構造体の姿勢を補正し、この状態で仕上げ加工を行う方法等が開示されている（例えば、特許文献１参照）。
【先行技術文献】
【特許文献】
【０００６】
【特許文献１】特開２００６−２３１４７５号公報
【発明の概要】
【発明が解決しようとする課題】
【０００７】
しかしながら、従来のハニカム構造体の製造方法においては、得られるハニカム構造体の円筒度が不十分という問題があった。特に、上述した一体成形による製造方法では、上記円筒度の低下が顕著となる。また、近年、ハニカム構造体の円筒度に対する許容範囲が厳しくなっており、ハニカム構造体の円筒度の向上が求められている。円筒度の許容範囲とは、製品としてのセラミックハニカム構造体に要求される円筒度の基準値を満たす範囲のことを意味する。
【０００８】
また、外周コートによる製造方法は、製造工程が煩雑であるという問題もあった。例えば、大型のハニカム構造体は、成形体の歪み等が大きいため、外周コートによる製造方法が主として用いられている。しかし、製造コストの低下等の観点から、一体成形による製造方法によって、大型のハニカム構造体を製造することが検討されている。但し、大型のハニカム構造体を一体成形による製造方法によって製造すると、ハニカム構造体の円筒度の低下がより顕著となる。このようなことから、従来、一体成形による製造方法によって大型のハニカム構造体を製造することは、極めて困難と考えられていた。
【０００９】
本発明は、上述した問題に鑑みてなされたものである。本発明は、生産性に優れ、且つ、セラミックハニカム構造体の外径寸法の大小に関わらず、円筒度が優れたセラミックハニカム構造体を製造することが可能なセラミックハニカム構造体の製造方法を提供する。
【課題を解決するための手段】
【００１０】
本発明によれば、以下のセラミックハニカム構造体の製造方法が提供される。
【００１１】
［１］  一方の端面及び他方の端面を有する円筒状のセラミックハニカム乾燥体の前記一方の端面及び前記他方の端面を仕上げ加工して、仕上げセラミックハニカム乾燥体を得る仕上げ工程と、前記仕上げセラミックハニカム乾燥体を焼成して、セラミックハニカム構造体を得る焼成工程と、を備え、前記仕上げ工程における前記セラミックハニカム乾燥体の前記一方の端面及び前記他方の端面の仕上げ加工位置を、下記（Ａ）第一外周形状測定工程、（Ｂ）第二外周形状測定工程、（Ｃ）第三外周形状測定工程、及び（Ｄ）最小円筒度算出工程によって決定するセラミックハニカム構造体の製造方法。
【００１２】
（Ａ）第一外周形状測定：前記セラミックハニカム乾燥体の前記一方の端面側の端部において、前記一方の端面から前記他方の端面に向かう方向に離間した複数の箇所にて、前記セラミックハニカム乾燥体の外壁表面の外周形状を測定する。
（Ｂ）第二外周形状測定：前記セラミックハニカム乾燥体の前記一方の端面から前記他方の端面に向かう方向の中央部において、前記一方の端面から前記他方の端面に向かう方向に前記（Ａ）第一外周形状測定の各測定箇所からそれぞれ一定の距離離間した複数の箇所にて、前記セラミックハニカム乾燥体の外壁表面の外周形状を測定する。
（Ｃ）第三外周形状測定：前記セラミックハニカム乾燥体の前記他方の端面側の端部において前記（Ａ）第一外周形状測定の各測定箇所から前記セラミックハニカム乾燥体の仕上げ寸法に相当する距離離間した複数の箇所にて前記セラミックハニカム乾燥体の外壁表面の外周形状を測定する。
（Ｄ）円筒度算出工程：前記（Ａ）第一外周形状測定において測定された外周形状のうちの一の外周形状、前記（Ｂ）第二外周形状測定において前記一の外周形状の測定箇所から前記一定の距離離間した測定箇所において測定された外周形状、及び前記（Ｃ）第三外周形状測定において前記一の外周形状の測定箇所から前記セラミックハニカム乾燥体の仕上げ寸法に相当する距離離間した測定箇所において測定された外周形状の３つの外周形状が一組となるように、測定された前記外周形状を組分けし、前記組分けした各組の前記外周形状から、それぞれの組ごとに前記セラミックハニカム乾燥体の円筒度を算出し、算出したそれぞれの前記円筒度から、前記円筒度が最も小さくなる前記外周形状の組を求め、前記円筒度が最も小さくなる組の前記（Ａ）第一外周形状測定の測定箇所及び前記（Ｃ）第三外周形状測定の測定箇所を、前記仕上げ加工位置とする。
【００１３】
［２］  前記（Ａ）第一外周形状測定工程、（Ｂ）第二外周形状測定工程、（Ｃ）第三外周形状測定工程において、前記セラミックハニカム乾燥体を、前記一方の端面が底面となるように測定台に載置して前記外周形状を測定する前記［１］に記載のセラミックハニカム構造体の製造方法。
【００１４】
［３］  前記セラミックハニカム乾燥体と前記測定台との間の少なくとも３箇所に、スペーサーを配置する前記［２］に記載のセラミックハニカム構造体の製造方法。
【００１５】
［４］  前記セラミックハニカム乾燥体を前記測定台に載置した際の、水平面に対する前記セラミックハニカム乾燥体の底面の傾きの高低差が４ｍｍ以下である前記［２］又は［３］に記載のセラミックハニカム構造体の製造方法。
【００１６】
［５］  前記外周形状を、反射式の非接触レーザー変位計によって測定する前記［１］〜［４］のいずれかに記載のセラミックハニカム構造体の製造方法。
【００１７】
［６］  前記外周形状を測定する際の前記セラミックハニカム乾燥体の温度が、２０〜１５０℃である前記［１］〜［５］のいずれかに記載のセラミックハニカム構造体の製造方法。
【００１８】
［７］  前記セラミックハニカム乾燥体が、外周に凹凸を有する前記［１］〜［６］のいずれかに記載のセラミックハニカム構造体の製造方法。
【００１９】
［８］  前記セラミックハニカム乾燥体の外径寸法が、１００ｍｍ以上である前記［１］〜［７］のいずれかに記載のセラミックハニカム構造体の製造方法。
【００２０】
［９］  前記セラミックハニカム乾燥体が、焼成してコージェライトとなる成形原料からなる前記［１］〜［８］のいずれかに記載のセラミックハニカム構造体の製造方法。
【００２１】
［１０］  前記仕上げセラミックハニカム乾燥体又は前記セラミックハニカム構造体のセルの端部に封止材料を充填する目封止部作製工程を更に備えた前記［１］〜［９］のいずれかに記載のセラミックハニカム構造体の製造方法。
【発明の効果】
【００２２】
本発明のセラミックハニカム構造体の製造方法によれば、セラミックハニカム構造体の外径寸法の大小に関わらず、円筒度が優れたセラミックハニカム構造体を製造することができる。また、上述した外周コートによる製造方法のような煩雑な工程を行う必要がないため、生産性にも優れている。
【図面の簡単な説明】
【００２３】
【図１】本発明のセラミックハニカム構造体の製造方法の一の実施形態において、セラミックハニカム構造体が形成される過程を模式的に示した斜視図である。
【図２】仕上げ工程における外周形状の測定方法の一例を模式的に示す斜視図である。
【図３Ａ】（Ａ）第一外周形状測定工程の一例を模式的に示す斜視図である。
【図３Ｂ】（Ｂ）第二外周形状測定工程の一例を模式的に示す斜視図である。
【図３Ｃ】（Ｃ）第三外周形状測定工程の一例を模式的に示す斜視図である。
【図３Ｄ】（Ａ）第一外周形状測定工程、（Ｂ）第二外周形状測定工程、及び（Ｃ）第三外周形状測定工程の他の例を模式的に示す斜視図である。
【図３Ｅ】セラミックハニカム乾燥体の側面を模式的に示す斜視図である。
【図４Ａ】セラミックハニカム乾燥体を第一受け台及び第二受け台に載置した状態を模式的に示す側面図である。
【図４Ｂ】図４Ａをセラミックハニカム乾燥体の一方の端面側から見た平面図である。
【図４Ｃ】仕上げ工程における仕上げ加工の一の例を模式的に示す側面図である。
【発明を実施するための形態】
【００２４】
次に本発明を実施するための形態を、図面を参照しながら詳細に説明する。本発明は以下の実施形態に限定されるものではなく、本発明の趣旨を逸脱しない範囲で、当業者の通常の知識に基づいて、適宜設計の変更、改良等が加えられることが理解されるべきである。
【００２５】
（１）セラミックハニカム構造体の製造方法：
本発明のセラミックハニカム構造体の製造方法の一の実施形態は、図１に示すように、仕上げ工程Ａと、焼成工程Ｂと、を備えたセラミックハニカム構造体の製造方法である。図１は、本発明のセラミックハニカム構造体の製造方法の一の実施形態において、セラミックハニカム構造体が形成される過程を模式的に示した斜視図である。仕上げ工程Ａは、一方の端面６１及び他方の端面６２を有する円筒状のセラミックハニカム乾燥体５０の一方の端面６１及び他方の端面６２を仕上げ加工して、仕上げセラミックハニカム乾燥体７０を得る工程である。セラミックハニカム乾燥体５０は、一方の端面６１から他方の端面６２まで延びる複数のセル５２が隔壁５１によって区画形成された円筒状のものである。焼成工程Ｂは、仕上げ工程Ａにて得られた仕上げセラミックハニカム乾燥体７０を焼成して、セラミックハニカム構造体１００を得る工程である。以下、セラミックハニカム乾燥体５０を、単に「ハニカム乾燥体５０」ということがある。仕上げセラミックハニカム乾燥体７０を、単に「仕上げハニカム乾燥体７０」ということがある。セラミックハニカム構造体１００を、単に「ハニカム構造体１００」ということがある。
【００２６】
ここで、仕上げ加工前のセラミックハニカム乾燥体５０は、筒状のもの、より具体的には、略円筒状のものであるが、成形時及び成形後に歪み等が生じて、僅かに円筒度が悪くなっていることがある。ここで、「円筒度」とは、円筒であるべき部分の幾何学的円筒からのずれの大きさのことを意味する。例えば、筒状の対象物の円筒度は、その対象物の表面上の全ての点が、２つの同軸円筒の間にあり、その円筒の半径方向からの間隔が最小となる場合の、この２つの円筒の半径方向の間隔で表すことができる。円筒度が小さければ、幾何学的円筒により近い形状であるといえる。
【００２７】
本実施形態のセラミックハニカム構造体の製造方法においては、仕上げ工程Ａにおけるセラミックハニカム乾燥体５０の一方の端面６１及び他方の端面６２の仕上げ加工位置を、以下のようにして決定する。即ち、以下の（Ａ）第一外周形状測定工程、（Ｂ）第二外周形状測定工程、（Ｃ）第三外周形状測定工程、及び（Ｄ）最小円筒度算出工程によって、上述した仕上げ加工位置を決定する。ここで、図２は、仕上げ工程における外周形状の測定方法の一例を模式的に示す斜視図である。図３Ａは、（Ａ）第一外周形状測定工程の一例を模式的に示す斜視図である。図３Ｂは、（Ｂ）第二外周形状測定工程の一例を模式的に示す斜視図である。図３Ｃは、（Ｃ）第三外周形状測定工程の一例を模式的に示す斜視図である。また、図３Ｅは、セラミックハニカム乾燥体の側面を模式的に示す斜視図である。
【００２８】
（Ａ）第一外周形状測定では、セラミックハニカム乾燥体５０の一方の端面６１側の端部において、一方の端面６１から他方の端面６２に向かう方向に離間した複数の箇所にて、セラミックハニカム乾燥体５０の外壁６３表面の外周形状を測定する。図３Ａにおいては、一方の端面６１から他方の端面６２に向かう方向に離間した４箇所にて、外周形状Ａ１、Ａ２、Ａ３、Ａ４を測定した場合の例を示す。ここで、「（Ａ）第一外周形状測定において測定された外周形状」を、「外周形状Ａｘ（ｘ＝１，２，３・・・、）」とする。また、後述する「（Ｂ）第二外周形状測定において測定された外周形状」を、「外周形状Ｂｘ（ｘ＝１，２，３・・・、）」とする。また、「（Ｃ）第三外周形状測定において測定された外周形状」を、「外周形状Ｃｘ（ｘ＝１，２，３・・・、）」とする。ｘは、一方の端面６１側の端部、中央部、及び他方の端面６２側の端部に外周形状の測定数に対応し、例えば、一方の端面６１側の端部における１番目に測定された外周形状を「外周形状Ａ１」とする。また、外周形状Ａｘを測定した箇所から、外周形状Ｃｘを測定した箇所までの長さを「仕上げ寸法ｍｘ（ｘ＝１，２，３・・・、）」とする。例えば、外周形状Ａ１を測定した箇所から、外周形状Ｃ１を測定した箇所までの長さを「仕上げ寸法ｍ１」とする。
【００２９】
（Ｂ）第二外周形状測定では、セラミックハニカム乾燥体５０の一方の端面６１から他方の端面６２に向かう方向の中央部において、セラミックハニカム乾燥体５０の外壁６３表面の外周形状Ｂｘを測定する。この中央部での外周形状Ｂｘの測定は、一方の端面６１から他方の端面６２に向かう方向に（Ａ）第一外周形状測定の各測定箇所からそれぞれ一定の距離離間した複数の箇所にて行う。即ち、図３Ｂにおいては、（Ａ）第一外周形状測定の４箇所の測定箇所から、一方の端面６１から他方の端面６２に向かう方向にそれぞれ一定離間した４箇所にて、外周形状Ｂ１、Ｂ２、Ｂ３、Ｂ４を測定した場合の例を示す。即ち、外周形状Ｂ１の測定箇所は、前記の外周形状Ａ１と後述する外周形状Ｃ１との中央部に位置する。外周形状Ｂ２、Ｂ３、Ｂ４も同様の位置関係を測定する。
【００３０】
（Ｃ）第三外周形状測定では、セラミックハニカム乾燥体５０の他方の端面６２側の端部において、セラミックハニカム乾燥体５０の外壁６３表面の外周形状Ｃｘを測定する。この他方の端面６２側の端部での外周形状Ｃｘの測定は、（Ａ）第一外周形状測定の各測定箇所からセラミックハニカム乾燥体の仕上げ寸法に相当する距離（仕上げ寸法ｍｘ（ｘ＝１，２，３・・・、））離間した複数の箇所にて行う。即ち、図３Ｃにおいては、（Ａ）第一外周形状測定の４箇所の測定箇所から、セラミックハニカム乾燥体５０の仕上げ寸法に相当する距離（仕上げ寸法ｍ１、ｍ２、ｍ３、ｍ４）離間した４箇所にて、外周形状Ｃ１、Ｃ２、Ｃ３、Ｃ４を測定した場合の例を示す。
【００３１】
このような（Ａ）第一外周形状測定、（Ｂ）第二外周形状測定、及び（Ｃ）第三外周形状測定によって、図３Ｅに示すように、外周形状Ａ１、Ａ２、Ａ３、Ａ４、外周形状Ｂ１、Ｂ２、Ｂ３、Ｂ４、及び外周形状Ｃ１、Ｃ２、Ｃ３、Ｃ４がそれぞれ測定される。ここで、「セラミックハニカム乾燥体５０の一方の端面６１から他方の端面６２までの長さ」から、「仕上げ寸法ｍ１、ｍ２、ｍ３、ｍ４」を減法した長さを、セラミックハニカム乾燥体５０の「余剰長さ」とした場合、（Ａ）第一外周形状測定及び（Ｃ）第三外周形状測定は、以下のような範囲にて行われることが好ましい。（Ａ）第一外周形状測定は、セラミックハニカム乾燥体５０の一方の端面６１から上記余剰長さに相当する範囲にて行われることが好ましい。即ち、（Ａ）第一外周形状測定が行われる「一方の端面６１側の端部」は、この一方の端面６１から上記余剰長さに相当する範囲であることが好ましい。また、（Ｃ）第三外周形状測定は、セラミックハニカム乾燥体５０の他方の端面６２から上記余剰長さに相当する範囲にて行われることが好ましい。即ち、（Ｃ）第三外周形状測定が行われる「他方の端面６２側の端部」は、この他方の端面６２から上記余剰長さに相当する範囲であることが好ましい。また、（Ｂ）第二外周形状測定が行われる「中央部」は、上述した「一方の端面６１側の端部」及び「他方の端面６２側の端部」を除く、セラミックハニカム乾燥体５０の一方の端面６１から他方の端面に向かう方向の中間部分である。特に、外周形状Ａ１の測定箇所と外周形状Ｃ１の測定箇所とから等間隔の位置が、外周形状Ｂ１の測定箇所になることが好ましい。外周形状Ｂ２、Ｂ３、Ｂ４の測定箇所も同様である。
【００３２】
次に、（Ｄ）円筒度算出工程では、まず、（Ａ）第一外周形状測定、（Ｂ）第二外周形状測定、及び（Ｃ）第三外周形状測定において測定された外周形状を組分けする。この組分けは、例えば、外周形状Ａ１、外周形状Ｂ１、及び外周形状Ｃ１の３つの外周形状が一組となるように行われる。即ち、外周形状Ａ１と、外周形状Ａ１の測定箇所から一定の距離離間した測定箇所において測定された外周形状Ｂ１と、外周形状Ａ１の測定箇所から仕上げ寸法に相当する距離離間した測定箇所において測定された外周形状Ｃ１とが同じ組となる。同様に、例えば、外周形状Ａ２を選択する場合には、外周形状Ｂ２、及び外周形状Ｃ２が一組となるように組み合わせが行われる。
【００３３】
次に、組分けした各組の外周形状から、それぞれの組ごとにセラミックハニカム乾燥体５０の円筒度を算出する。次に、算出したそれぞれの円筒度から、円筒度が最も小さくなる外周形状の組を求める。このようして求められた円筒度が最も小さくなる組の、（Ａ）第一外周形状測定の測定箇所、及び（Ｃ）第三外周形状測定の測定箇所を、仕上げ加工位置とする。例えば、図４Ａ〜図４Ｃにおいては、外周形状Ａ４及び外周形状Ｃ４の測定箇所が、仕上げ加工位置となる場合の例を示す。ここで、図４Ａは、セラミックハニカム乾燥体を第一受け台及び第二受け台に載置した状態を模式的に示す側面図である。図４Ｂは、図４Ａをセラミックハニカム乾燥体の一方の端面側から見た平面図である。図４Ｃは、仕上げ工程における仕上げ加工の一の例を模式的に示す側面図である。
【００３４】
このように構成することによって、セラミックハニカム乾燥体５０の一方の端面６１及び他方の端面６２を仕上げ加工して、仕上げセラミックハニカム乾燥体７０を得る際に、円筒度がより良くなる加工位置にて仕上げ加工を行うことができる。仕上げ加工とは、ハニカム乾燥体５０の一方の端面６１及び他方の端面６２の仕上げ寸法ｍからの余剰部分５０ａ、５０ｂを切断する工程のことをいう。従来の製造方法では、両端面からほぼ均等な距離において仕上げ加工を行うことがあったが、このような方法では、円筒度がより良くなる加工位置から外れた箇所にて仕上げ加工を行うことがあり、生産性に優れ、且つ、セラミックハニカム構造体の外径寸法の大小に関わらず、円筒度が優れたセラミックハニカム構造体を製造することは困難であった。
【００３５】
「セラミックハニカム乾燥体の仕上げ寸法」とは、仕上げセラミックハニカム乾燥体に要求される一方の端面から他方の端面までの長さのことをいう。仕上げセラミックハニカム乾燥体に要求される一方の端面から他方の端面までの長さについては、最終製品であるセラミックハニカム構造体の一方の端面から他方の端面までの規格の長さから、焼成時の収縮量等を考慮して、適宜決定される。
【００３６】
以下、本実施形態のセラミックハニカム構造体の製造方法について、更に詳細に説明する。
【００３７】
（１−１）セラミックハニカム乾燥体の作製：
まず、本実施形態のセラミックハニカム構造体の製造方法に用いられるセラミックハニカム乾燥体の作製方法について説明する。セラミックハニカム乾燥体の作製方法については、以下の作製方法に限定されることはない。即ち、セラミックハニカム乾燥体は、一方の端面から他方の端面に向かう方向の長さが、仕上げ寸法となるように仕上げ加工される前のものであれば、その作製方法等については、特に制限はない。
【００３８】
セラミックハニカム乾燥体の作製方法としては、一般的な、押出成形法を用いる。例えば、セラミック材料と成形助剤を含有する成形原料を混練して、真空土練機等により坏土を形成する、間欠成形（ラム成形）方法を挙げることができる。また、別法として、混合粉末を直接坏土化し、成形する、連続成形法を挙げることができる。成形原料に含まれるセラミック材料としては、特に制限はなく、従来公知のセラミックハニカム構造体の製造方法において、成形原料として用いられるセラミック材料を用いることができる。例えば、セラミック材料としては、コージェライト、コージェライト化原料、炭化珪素、アルミナ等を挙げることができる。なお、コージェライト化原料とは、シリカが４２〜５６質量％、アルミナが３０〜４５質量％、マグネシアが１２〜１６質量％の範囲に入る化学組成となるように配合されたセラミック原料である。コージェライト化原料は、焼成されてコージェライトになるものである。
【００３９】
また、成形原料には、分散媒となる水を含有させる。更に、成形原料には、必要に応じて、造孔材、バインダ、分散剤、界面活性剤等を含有させてもよい。造孔材、バインダ、分散剤、界面活性剤等は、従来公知のセラミックハニカム構造体の製造方法に用いられるものを好適に用いることができる。
【００４０】
次に、例えば、押出成形により、ハニカム状に成形して、一方の端面から他方の端面まで延びる複数のセルが隔壁によって区画形成された円筒状のハニカム成形体を得る。成形方法としては、間欠押出成形、又は連続押出成形を挙げることができる。押出成形に際しては、所望の全体形状、セル形状、隔壁厚さ、セル密度等を有する口金を用いる。
【００４１】
次に、得られたハニカム成形体を、ハニカム成形体のセルの延びる方向に切断する。なお、ハニカム成形体を切断する際には、切断された各ハニカム成形体の一方の端面から他方の端面に向かう方向の長さが、ハニカム構造体の仕上げ寸法よりも長くなるようにする。各ハニカム成形体の仕上げ寸法よりも長い部分は、仕上げ工程において切断除去される。
【００４２】
次に、切断されたハニカム成形体を乾燥して、ハニカム乾燥体を得る。乾燥の方法は特に限定されず、例えば、熱風乾燥、マイクロ波乾燥、誘電乾燥、減圧乾燥、真空乾燥、凍結乾燥等を挙げることができる。なかでも、誘電乾燥、マイクロ波乾燥又は熱風乾燥を単独で又は組み合わせて行うことが好ましい。
【００４３】
（１−２）仕上げ工程：
次に、図１及び図２に示すように、セラミックハニカム乾燥体５０の一方の端面６１及び他方の端面６２を仕上げ加工して、仕上げセラミックハニカム乾燥体７０を得る。この仕上げ工程により、セラミックハニカム乾燥体５０の一方の端面６１から他方の端面６２までの長さが、仕上げ寸法ｍとなるように加工される。この際、（Ａ）第一外周形状測定工程、（Ｂ）第二外周形状測定工程、（Ｃ）第三外周形状測定工程、及び（Ｄ）最小円筒度算出工程によって、セラミックハニカム乾燥体５０の一方の端面６１及び他方の端面６２の仕上げ加工位置を決定する。
【００４４】
（１−２Ａ）（Ａ）第一外周形状測定工程：
（Ａ）第一外周形状測定では、図３Ａに示すように、セラミックハニカム乾燥体５０の一方の端面６１側の端部において、一方の端面６１から他方の端面６２に向かう方向に離間した複数の箇所にて、セラミックハニカム乾燥体５０の外壁６３表面の外周形状Ａｘ（ｘ＝１，２，３・・・、）を測定する。外周形状Ａｘの測定方法については、特に制限はない。例えば、図３Ａに示すように、レーザー変位計６７によって外周形状Ａｘを測定することができる。レーザー変位計６７としては、反射式の非接触レーザー変位計、を好適に用いることができる。このようなレーザー変位計は、セラミックハニカム乾燥体５０の外周形状をより正確に測定することができる。
【００４５】
セラミックハニカム乾燥体５０の外周形状Ａｘを測定する際には、まず、外周形状Ａ１の測定開始点Ｐ１から、外周形状の測定開始点Ｐ１を含む周方向全周に渡って外周形状Ａ１を測定する。この外周形状Ａ１の測定が終了した後、外周形状Ａ２の測定開始点Ｐ２から、外周形状の測定開始点Ｐ２を含む周方向全周に渡って外周形状Ａ２を測定する。以下、順次、測定開始点Ｐ３から外周形状Ａ３を測定し、測定開始点Ｐ４から外周形状Ａ４を測定する。このようにして、必要な数の外周形状Ａｘの測定を行う。また、後述する（Ｂ）第二外周形状測定、及び（Ｃ）第三外周形状測定を、（Ａ）第一外周形状測定と同時に行ってもよい。例えば、図３Ｄに示すように、外周形状Ａ１、外周形状Ｂ１、及び外周形状Ｃ１の測定を同時に行い、順次、外周形状Ａ２、外周形状Ｂ２、及び外周形状Ｃ２等の測定を行ってもよい。外周形状Ａ１の測定位置と、外周形状Ａ２の測定位置との間隔については特に制限はなく、例えば、１０ｍｍ程度離れていることが好ましい。ここで、図３Ｄは、（Ａ）第一外周形状測定工程、（Ｂ）第二外周形状測定工程、及び（Ｃ）第三外周形状測定工程の他の例を模式的に示す斜視図である。
【００４６】
外周形状の測定時における、セラミックハニカム乾燥体の温度については、特に制限はないが、セラミックハニカム乾燥体の温度が、２０〜１５０℃であることが好ましい。セラミックハニカム乾燥体の温度は、可能であれば、室温であることがより好ましい。セラミックハニカム成形体を乾燥した後のセラミックハニカム乾燥体は、５０〜１５０℃程度となっており、このセラミックハニカム乾燥体を一旦室温まで冷却した後に外周形状を測定することも可能である。但し、室温まで冷却すると、熱効率、及び作業効率が悪くなる。逆に、セラミックハニカム成形体を乾燥した後のセラミックハニカム乾燥体を、速やかに外周形状の測定に供することができれば、作業効率をより向上させることができる。外周形状の測定においては、測定結果に対して温度補正を行ってもよいし、温度補正を行わなくてもよい。温度補正を行う際には、セラミックハニカム成形体の「基準の外径寸法」を、セラミック材料、成形助剤の熱膨張係数を予め測定して、「温度に対応した基準の外径寸法」に補正する。
【００４７】
外周形状の測定は、図３Ａに示すように、測定対象物を水平に載置可能な測定台６５上に、セラミックハニカム乾燥体５０を載置して行われることが好ましい。このような測定台６５を用いると、セラミックハニカム乾燥体５０の外周形状を簡便に測定することができる。例えば、レーザー変位計６７が固定式の場合は、図３Ｄに示すように、レーザー変位計６７を３個配置して、外周形状Ａｘ、外周形状Ｂｘ、及び外周形状Ｃｘの測定を同時に行うことが好ましい。セラミックハニカム乾燥体５０を載置した測定台６５を水平面内で１回転させることにより、セラミックハニカム乾燥体５０の外周形状を連続的に測定することができる。図３Ａにおいては、測定台６５上に載置したセラミックハニカム乾燥体５０を、符号８０に示す回転方向に回転させて、外周形状を測定している。レーザー変位計６７は、可動式のものであってもよい。また、測定台６５と、セラミックハニカム乾燥体５０の一方の端面６１との間には、スペーサー６６を配置することが好ましい。セラミックハニカム乾燥体５０は、成形時の切断、乾燥工程により、端面６１の平面性が悪化しており、測定台６５が回転する際、ハニカム乾燥体５０が遠心力で移動する可能性がある。外周形状の測定精度を確保するため、スペーサー６６を３箇所配置することが好ましい。
【００４８】
セラミックハニカム乾燥体５０の一方の端面６１側の端部における外周形状の測定数については、図３Ａに示すように、４箇所に限定されることなく、特に限定されない。押出成形は、金太郎飴に代表されるように、どこを切断しても同じ顔が現れる、即ち、ハニカム成形体であれば、どこで切断しても同じ形状となるのが特徴である。比較的、形状の再現性が高い、外径寸法が１５０ｍｍ以下のハニカムであれば、オフラインで２〜４箇所測定し、仕上げの切断位置を決定し、同一切断位置で生産することも可能である。また、比較的、形状の再現性が低い、外径寸法が１５０ｍｍ以上の大型ハニカムでは、インラインで２〜４箇所測定し、個体ごとに切断位置を決定することも好適である。即ち、ハニカム成形体の形状に応じて、オフライン、インラインを選択し、測定数は２〜４箇所測定するのが好ましい。
【００４９】
（１−２Ｂ）（Ｂ）第二外周形状測定工程：
（Ｂ）第二外周形状測定では、図３Ｂに示すように、セラミックハニカム乾燥体５０の一方の端面６１から他方の端面６２に向かう方向の中央部において、セラミックハニカム乾燥体５０の外壁６３表面の外周形状を測定する。この中央部での外周形状の測定は、一方の端面６１から他方の端面６２に向かう方向に（Ａ）第一外周形状測定の各測定箇所からそれぞれ一定の距離離間した複数の箇所にて行う。例えば、外周形状Ａ１の測定箇所から外周形状Ｂ１の測定箇所までの距離と、外周形状Ａ２の測定箇所から外周形状Ｂ２の測定箇所までの距離とが同じとなるように、各外周形状Ｂｘの測定を行う。外周形状の測定方法についは、上述した（Ａ）第一外周形状測定工程と同様の方法によって行うことができる。
【００５０】
（１−２Ｃ）（Ｃ）第三外周形状測定工程：
（Ｃ）第三外周形状測定では、図３Ｃに示すように、セラミックハニカム乾燥体５０の他方の端面６２側の端部において、セラミックハニカム乾燥体５０の外壁６３表面の外周形状を測定する。この他方の端面６２側の端部での測定は、（Ａ）第一外周形状測定の各測定箇所からセラミックハニカム乾燥体の仕上げ寸法に相当する距離離間した複数の箇所にて行う。例えば、外周形状Ａ１の測定箇所から外周形状Ｃ１の測定箇所までの距離が、仕上げ寸法に相当する距離となるように、各外周形状Ｃｘの測定を行う。外周形状の測定方法についは、上述した（Ａ）第一外周形状測定工程と同様の方法によって行うことができる。
【００５１】
（１−２Ｄ）（Ｄ）円筒度算出工程：
（Ｄ）円筒度算出工程では、まず、（Ａ）第一外周形状測定、（Ｂ）第二外周形状測定、及び（Ｃ）第三外周形状測定において測定された外周形状を組分けする。上記組分けは、例えば、外周形状Ａ１、外周形状Ｂ１、及び外周形状Ｃ１の３つの外周形状が一組となるように行われる。
【００５２】
次に、組分けした各組の外周形状から、それぞれの組ごとにセラミックハニカム乾燥体５０の円筒度を算出する。セラミックハニカム乾燥体５０の端面６１には傾きが生じており、円筒度の算出結果には、その傾き量が加味されていることとなる。このため、円筒度を算出する際には、この傾き量を補正することが好ましい。また、測定台６５に載置し、セラミックハニカム乾燥体５０を移動させることなく、（Ａ）第一外周形状測定、（Ｂ）第二外周形状測定、及び（Ｃ）第三外周形状測定を行うことから、円筒度の相対比較も可能である。即ち、最小円筒度を求める際には、傾き量の補正を行わなくてもよい。円筒度の算出方法としては、以下の方法を挙げることができる。まず、組分けした３つの外周形状、例えば、外周形状Ａ１、外周形状Ｂ１、及び外周形状Ｃ１について、個々の面積重心を求める。そして、個々の面積重心から、「外周形状Ａ１、外周形状Ｂ１、及び外周形状Ｃ１を断面形状とする立体」の算出中心軸を求める。この算出中心軸は、個々の面積重心から最小二乗法等を用いた近似によって求めることができる。このようにして求めた算出中心軸を、幾何学的円筒の中心軸とする。従って、「外周形状Ａ１、外周形状Ｂ１、及び外周形状Ｃ１を断面形状とする立体」の円筒度は、上記算出中心軸を軸とする幾何学的円筒からのずれの大きさとなる。次に、算出したそれぞれの円筒度から、円筒度が最も小さくなる外周形状の組を求める。このようして求められた円筒度が最も小さくなる組の、（Ａ）第一外周形状測定の測定箇所、及び（Ｃ）第三外周形状測定の測定箇所を、仕上げ加工位置とする。
【００５３】
このようにして仕上げ加工位置を決定した後、決定した仕上げ加工位置にて、セラミックハニカム乾燥体の一方の端面及び他方の端面を仕上げ加工する。図４Ａ〜図４Ｃに示すように、セラミックハニカム乾燥体５０の外壁６３を第一受け台６８ａ及び第二受け台６８ｂにて支持し、その状態にて仕上げ加工を行う方法を挙げることができる。図４Ａ〜図４Ｃにおいては、セラミックハニカム乾燥体５０が、上述した第一受け台６８ａ及び第二受け台６８ｂと、補助受け台６９とによって支持されている。また、図４Ａ〜図４Ｃに示す例では、第一受け台６８ａ及び第二受け台６８ｂと、切断具７５ａ，７５ｂとが平行になるように配置されている。即ち、切断具７５ａ，７５ｂによって切断されたセラミックハニカム乾燥体５０の一方の端面及び他方の端面は、第一受け台６８ａ及び第二受け台６８ｂに対して平行な面となる。このようにして、第一受け台６８ａ及び第二受け台６８ｂに載置されたセラミックハニカム乾燥体５０の端面を、切断具７５ａ，７５ｂによって仕上げ加工する。
【００５４】
以上のようにして、円筒度が優れた仕上げセラミックハニカム乾燥体を得ることができる。本実施形態のセラミックハニカム構造体の製造方法においては、セラミックハニカム乾燥体の外径寸法の大小に関わらず、得られる仕上げセラミックハニカム乾燥体の円筒度を向上させることができる。このため、本実施形態のセラミックハニカム構造体の製造方法は、セラミックハニカム乾燥体の外径寸法が、１００ｍｍ以上である場合に好適であり、セラミックハニカム乾燥体の外径寸法が、１５０ｍｍ以上である場合に更に好適である。セラミックハニカム乾燥体の外径寸法が、１００ｍｍ以上のセラミックハニカム乾燥体は、成形時における変形などが起こりやすく、従来の製造方法における仕上げ加工では、円筒度が著しく低下してしまう。
【００５５】
本実施形態のセラミックハニカム構造体の製造方法においては、これまでに説明した外周形状の測定結果を元に、セラミックハニカム乾燥体の形状測定を併せて行うこともできる。即ち、インライン測定において、外周形状の測定結果から、そのセラミックハニカム乾燥体の外周形状が、規定された条件を満たすものか否かについての判定を行うことができる。例えば、セラミックハニカム乾燥体の外周形状が、規定された数値範囲内である場合、「規定された条件を満たす」とする。そして、セラミックハニカム乾燥体の外周形状が、規定された数値範囲外である場合、「規定された条件を満たさない」とする。規定された条件を満たさないセラミックハニカム乾燥体については、仕上げ加工を行わないようにしてもよい。
【００５６】
上述したセラミックハニカム乾燥体の形状測定を行うことにより、円筒度がより良くなるような仕上げ加工を行うことができるとともに、外周形状が、規定された条件を満たさないセラミックハニカム乾燥体を、仕上げ加工前に取り除くことができる。外周形状が、規定された条件を満たさないセラミックハニカム乾燥体は、最終の検査によって不良と判断されるため、そのようなセラミックハニカム乾燥体を仕上げ加工前に取り除くことで、不要な仕上げ工程、焼成工程及び検査工程を省略することができる。
【００５７】
（１−３）焼成工程：
本実施形態のセラミックハニカム構造体の製造方法においては、このようにして得られた仕上げセラミックハニカム乾燥体を焼成して、セラミックハニカム構造体を得る。これにより、仕上げセラミックハニカム乾燥体の良好な円筒度が反映された、セラミックハニカム構造体を得ることができる。
【００５８】
焼成を行うときは、まず、成形助剤等を除去するため、脱脂を行い、更に、引き続き温度を上げて、本焼成してセラミックハニカム構造体を形成する。脱脂及び本焼成の条件については特に制限はない。セラミックハニカム乾燥体の成形原料に適した条件にて、脱脂及び本焼成を行うことが好ましい。例えば、脱脂は、成形原料中の成形助剤等である有機物の種類及びその添加量に応じて行われることが好ましい。上記有機物としては、有機バインダ、分散剤、造孔材等を挙げることができる。焼成条件（温度・時間）は、成形原料の種類により異なるため、その種類に応じて適切な条件を選択すればよい。例えば、焼成温度は一般的には、約１４００〜１６００℃前後程度であるが、これに限定されるものではない。脱脂と本焼成とは、別工程としてもよい。脱脂及び本焼成は、電気炉、ガス炉等を用いて行うことができる。
【００５９】
（１−４）目封止部作製工程：
本実施形態のセラミックハニカム構造体の製造方法においては、目封止部作製工程を更に備えていてもよい。目封止部作製工程は、仕上げセラミックハニカム乾燥体又はセラミックハニカム構造体のセル内に封止材料を充填する工程である。このような目封止部作製工程を備えることにより、セラミックハニカム構造体のセルの開口端部に目封止部が市松模様に配設された、目封止セラミックハニカム構造体を製造することができる。
【００６０】
目封止セラミックハニカム構造体は、流体中の不純物を除去するためのフィルタとして用いることができる。このようなフィルタとしては、例えば、排ガス中の粒子状物質を取り除くための排ガス浄化用のフィルタを挙げることができる。排ガス浄化用のフィルタとしては、ディーゼルエンジンから排出される排ガス中の粒子状物質を除去するためのディーゼルパティキュレートフィルタを挙げることができる。
【００６１】
目封止部作製工程については、従来公知の目封止セラミックハニカム構造体の製造方法における目封止部作製工程と同様の工程に準じて行うことができる。目封止部作製工程は、仕上げ工程を行った後、又は、焼成工程を行った後に行うことが好ましい。
【００６２】
以下、仕上げ工程を行った後の仕上げセラミックハニカム乾燥体に対して、目封止部作製工程を行う場合の例について説明する。まず、仕上げセラミックハニカム乾燥体の所定のセルの一方の開口端部及び残余のセルの他方の開口端部に、スラリー状の封止材料を充填する。仕上げセラミックハニカム乾燥体のセルの開口端部に封止材料を充填する際には、まず、一方の開口端部に封止材料を充填し、その後、他方の開口端部に封止材料を充填する。
【００６３】
一方の開口端部に封止材料を充填する方法としては、以下の方法を挙げることができる。まず、仕上げセラミックハニカム乾燥体の一方の端面にシートを貼り付ける。次に、このシートに、封止材料を充填するための孔を市松模様となる位置に開ける。封止材料を充填するための孔は、目封止部を形成しようとするセルが存在する位置とする。シートが貼り付けられた仕上げセラミックハニカム乾燥体を、封止材料が貯留された容器内に圧入する。即ち、シートが貼り付けられた仕上げセラミックハニカム乾燥体の端部を、上記容器内に圧入する。これにより、シートの孔を通じて、所定のセル内に、封止材料が充填される。
【００６４】
セルの一方の開口端部に封止材料を充填した後、セルの他方の開口端部の残余のセルについても、これまでに説明した方法と同様の方法で、封止材料を充填する。即ち、仕上げセラミックハニカム乾燥体の他方の端面についても、一方の端面と同様にシートを貼り付け、上記と同様の方法で、封止材料を充填する。
【００６５】
仕上げセラミックハニカム乾燥体のセルに充填された封止材料を乾燥させることにより、目封止部を形成することができる。なお、封止材料の乾燥は、一方の開口端部毎に行ってもよい。通常、セルに充填された封止材料を乾燥した後に焼成して、ディーゼルパティキュレートフィルタを製造する。
【実施例】
【００６６】
以下、本発明を実施例により具体的に説明するが、本発明はこれら実施例に限定されるものではない。
【００６７】
（実施例１）
まず、仕上げ工程を行うためのセラミックハニカム乾燥体を作製した。セラミックハニカム乾燥体を作製するため、セラミック原料としてコージェライト化原料を用いた。コージェライト化原料に、成形助剤を所定量添加するとともに、水を添加して、混合粉末を調製した。
【００６８】
次に、得られた混合粉末を、セラミックハニカム成形体を成形するための金型を用いて押出成形した。押出成形は、連続成形によって行い、一方の端面から他方の端面まで延びる複数のセルが区画形成された円筒状のセラミックハニカム成形体を作製した。次に、セラミックハニカム成形体を、セルの延びる方向に、仕上げ寸法よりもセルの延びる方向の長さが長くなるように切断した。
【００６９】
次に、セラミックハニカム成形体を乾燥して、セラミックハニカム乾燥体を作製した。乾燥は、誘電乾燥と熱風乾燥とを組み合わせて行った。
【００７０】
次に、図３Ａに示すように、得られたセラミックハニカム乾燥体５０を、水平面内で回転可能な測定台６５上に載置した。セラミックハニカム乾燥体５０の外壁６３表面の周方向の外周形状を、レーザー変位計６７によって連続的に測定した。レーザー変位計６７は、反射式の非接触レーザー変位計を用いた。外周形状の測定は、１つの周方向について、３０００点測定を行って、得られた測定結果から当該周方向の外周形状を求めた。実施例１においては、図３Ａにおけるスペーサー６６を、測定台６５とセラミックハニカム乾燥体５０の一方の端面６１との間に配置せずに外周形状の測定を行った。
【００７１】
実施例１においては、（Ａ）第一外周形状測定工程において、１０ｍｍ間隔で、４箇所で外周形状Ａ１、Ａ２、Ａ３、Ａ４を測定した。また、（Ｂ）第二外周形状測定工程において、１０ｍｍ間隔で外周形状Ｂ１、Ｂ２、Ｂ３、Ｂ４を測定し、（Ｃ）第三外周形状測定工程において、１０ｍｍ間隔で外周形状Ｃ１、Ｃ２、Ｃ３、Ｃ４を測定した。セラミックハニカム乾燥体５０は、一方の端面６１から他方の端面６２までの長さが、仕上げ寸法よりも５０ｍｍ長いものとした。実施例１におけるセラミックハニカム乾燥体５０の仕上げ寸法は、１５０ｍｍとした。また、セラミックハニカム乾燥体５０の外径寸法は１５０ｍｍであった。表１に、セラミックハニカム乾燥体の「外径寸法」、仕上げセラミックハニカム乾燥体の「仕上げ寸法」を示す。
【００７２】
次に、（Ｄ）円筒度算出工程として、まず、外周形状Ａ１、Ａ２、Ａ３、Ａ４、Ｂ１、Ｂ２、Ｂ３、Ｂ４、Ｃ１、Ｃ２、Ｃ３、Ｃ４を、下記第１組〜第４組に組分けした。第１組を、外周形状Ａ１、外周形状Ｂ１、及び外周形状Ｃ１とし、第２組を、外周形状Ａ２、外周形状Ｂ２、及び外周形状Ｃ２とし、第３組を、外周形状Ａ３、外周形状Ｂ３、及び外周形状Ｃ３とし、第４組を、外周形状Ａ４、外周形状Ｂ４、及び外周形状Ｃ４とした。この第１組〜第４組の各組の外周形状から、それぞれの組ごとにセラミックハニカム乾燥体５０の円筒度を算出した。円筒度を算出する際には、測定時におけるセラミックハニカム乾燥体の傾き量を補正した。そして、円筒度が最も小さくなる組を求め、円筒度が最も小さくなる組の（Ａ）第一外周形状測定の測定箇所及び（Ｃ）第三外周形状測定の測定箇所を、仕上げ加工位置とした。
【００７３】
次に、図４Ａ〜図４Ｃに示すように、セラミックハニカム乾燥体５０を、第一受け台６８ａ及び第二受け台６８ｂに載置した。この際、図４Ｃに示すように、上述した（Ｄ）円筒度算出工程によって決定された仕上げ加工位置にて、切断具７５ａ，７５ｂによる仕上げ加工が行われるように、第一受け台６８ａ及び第二受け台６８ｂに載置するセラミックハニカム乾燥体５０の位置を調節した。そして、セラミックハニカム乾燥体５０の端面を、切断具７５ａ，７５ｂによって仕上げ加工して、仕上げセラミックハニカム乾燥体を得た。切断具７５ａ，７５ｂとしては、円盤状の砥石を用いた。
【００７４】
得られた仕上げセラミックハニカム乾燥体を脱脂し、更に焼成して、セラミックハニカム構造体を製造した。脱脂及び焼成は、酸化雰囲気で行った。焼成時における最高温度は、１４３０℃とした。実施例１のセラミックハニカム構造体は、セル密度が６２セル／ｃｍ２であり、隔壁の厚さが１５０μｍである。
【００７５】
このような方法（実施例１の方法）により、１０個のセラミックハニカム構造体を製造した。そして、得られたセラミックハニカム構造体について円筒度をそれぞれ測定し、１０個のセラミックハニカム構造体の平均円筒度（ｍｍ）を求めた。平均円筒度（ｍｍ）を表１に示す。平均円筒度（ｍｍ）は、１０個のセラミックハニカム構造体の円筒度の相加平均である。
【００７６】
【表１】
2014083799.tif 000003
【００７７】
（実施例２〜４）
外径寸法、焼成後のセル密度、及び焼成後の隔壁の厚さが表１に示す値となるようなセラミックハニカム乾燥体を作製し、実施例１と同様の方法で、セラミックハニカム乾燥体の一方の端面及び他方の端面の仕上げ加工位置を決定してハニカム構造体を製造した。その後、得られたセラミックハニカム構造体の平均円筒度（ｍｍ）を、実施例１と同様の方法で求めた。結果を表１に示す。実施例２及び３においては、セラミックハニカム乾燥体のセルの延びる方向の長さが、表１の仕上げ寸法より５０ｍｍ長いセラミックハニカム乾燥体を作製した。即ち、実施例２及び３のセラミックハニカム乾燥体の一方の端面から他方の端面までの長さは、２５０ｍｍである。実施例４においては、外径寸法が２００ｍｍで、セラミックハニカム乾燥体のセルの延びる方向の長さが、表１の仕上げ寸法より５０ｍｍ長いセラミックハニカム乾燥体を作製した。即ち、実施例４のセラミックハニカム乾燥体の一方の端面から他方の端面までの長さは、２５０ｍｍである。また、実施例４においては、隔壁の厚さが１００μｍである。
【００７８】
（比較例１〜４）
比較例１〜４においては、まず、実施例１と同様の方法で、外径寸法、焼成後のセル密度、及び焼成後の隔壁の厚さが表１に示す値となるようなセラミックハニカム乾燥体を作製した。次に、外周形状の測定を行わず、セラミックハニカム乾燥体の一方の端面側の端部と他方の端面側の端部の余剰部分の長さが同一になるようにして、仕上げ加工を行った。得られたセラミックハニカム構造体の平均円筒度（ｍｍ）を、実施例１と同様の方法で求めた。結果を表１に示す。
【００７９】
（結果）
実施例１〜４の製造方法によれば、比較例１〜４の製造方法に比して、同一の仕上げ寸法のセラミックハニカム構造体を製造した場合に、得られるセラミックハニカム構造体の平均円筒度が優れていることがわかる。即ち、従来の製造方法のような比較例１〜４の製造方法では、セラミックハニカム構造体の円筒度が仕上げ加工により悪化してしまうことがある。実施例１〜４の製造方法においては、仕上げ寸法からの余剰部分において、より円筒度が向上する加工位置を選択して、仕上げ加工を行っているため、円筒度の優れたセラミックハニカム構造体を製造することができた。
【産業上の利用可能性】
【００８０】
本発明のセラミックハニカム構造体の製造方法は、円筒度が優れたセラミックハニカム構造体を製造する方法に利用することができる。
【符号の説明】
【００８１】
５０：セラミックハニカム乾燥体、５０ａ，５０ｂ：余剰部分、５１：隔壁、５２：セル、６１：一方の端面、６２：他方の端面、６３：外壁、６５：測定台、６６：スペーサー、６７：レーザー変位計、６８ａ：第一受け台、６８ｂ：第二受け台、６９：補助受け台、７０：仕上げセラミックハニカム乾燥体、７５ａ，７５ｂ：切断具、８０：回転方向、１００：セラミックハニカム構造体、Ａ：仕上げ工程、Ｂ：焼成工程、Ａ１，Ａ２，Ａ３，Ａ４，Ｂ１，Ｂ２，Ｂ３，Ｂ４，Ｃ１，Ｃ２，Ｃ３，Ｃ４：外周形状、Ｌ：一方の端面から他方の端面に向かう方向、ｍ，ｍ１，ｍ２，ｍ３，ｍ４：仕上げ寸法、Ｐ１，Ｐ２，Ｐ３，Ｐ４：測定開始点、Ｒ：周方向。
【図１】
2014083799.tif 000004
【図２】
2014083799.tif 000005
【図３Ａ】
2014083799.tif 000006
【図３Ｂ】
2014083799.tif 000007
【図３Ｃ】
2014083799.tif 000008
【図３Ｄ】
2014083799.tif 000009
【図３Ｅ】
2014083799.tif 000010
【図４Ａ】
2014083799.tif 000011
【図４Ｂ】
2014083799.tif 000012
【図４Ｃ】
2014083799.tif 000013